СПОСОБ ПРОИЗВОДСТВА ПОРИСТОГО ЗАПОЛНИТЕЛЯ
METHOD OF PRODUCING POROUS AGGREGATE

Изобретение относится к производству пористых заполнителей, которые могут быть использованы в качестве декоративной и теплоизоляционной засыпки.
Известен способ производства пористого заполнителя, предусматривающий подготовку керамического литейного шликера, погружение в шликер частиц заполнителя, их сушку и обжиг [1].
Задачей изобретения является получение легкого, прочного и декоративного пористого заполнителя.
Технический результат достигается тем, что по способу производства пористого заполнителя, предусматривающему приготовление керамического литейного шликера, погружение в шликер частиц заполнителя, их сушку и обжиг, сушку осуществляют до влажности не более 6%, обжиг ведут при температуре 850-1200°C, а в качестве заполнителя используют природный вермикулит фракции 5-10 мм, причем шликер имеет состав, мас.%: природный вермикулит 20-25; глина 24-30; вода 45-50; окрашивающая добавка 1-5. Пористый заполнитель пропитывают этилсиликонатом натрия или метилсиликонатом натрия с последующей сушкой.
Способ поясняется следующими примерами.
1. Подготавливают и пропускают через сетку №008 керамический литейный шликер следующего состава, мас.%: природный вермикулит 25; глина (беложгущаяся) 24; вода 50; окрашивающая добавка (оксид кобальта) 1. Природный вермикулит дробят и фракционируют. Полученные частицы (фракция 5-10 мм) погружают в емкость со шликером. Затем частицы извлекают из шликера (процеживают его через сетку), сушат их до влажности не более 6% и обжигают при температуре 1200°C.
2. Подготавливают и пропускают через сетку №008 керамический литейный шликер следующего состава, мас.%: природный вермикулит 20; глина (кирпичная) 30; вода 45; окрашивающая добавка (пиролюзит) 5.
Природный вермикулит дробят и фракционируют. Полученные частицы (фракция 5-10 мм) погружают в емкость со шликером. Затем частицы извлекают из шликера (процеживают его через сетку), сушат их до влажности не более 6% и обжигают при температуре 1200°C.
3. Подготавливают и пропускают через сетку №008 керамический литейный шликер следующего состава, мас.%: природный вермикулит 23; глина (легкоплавкая) 26; вода 49; окрашивающая добавка (охра) 2. Природный вермикулит дробят и фракционируют. Полученные частицы (фракция 5-10 мм) погружают в емкость со шликером. Затем частицы извлекают из шликера (процеживают его через сетку), сушат их до влажности не более 6% и обжигают при температуре 850°C.
о
В процессе обжига природный вермикулит вспучивается и спекается с образующимся на его поверхности цветным керамическим слоем. В результате образуется легкий, прочный и декоративный пористый заполнитель. Возможна последующая пропитка (например, путем погружения на 1-3 с в емкость и последующего процеживания через сетку) полученного заполнителя этилсиликонатом натрия или метилсиликонатом натрия с последующей сушкой при температуре 40-55С.
Источник информации
1. RU 2081080, 1997.